【手続補正書】
【提出日】令和2年6月12日(2020.6.12)
【手続補正１】
【補正対象書類名】特許請求の範囲
【補正対象項目名】全文
【補正方法】変更
【補正の内容】
【特許請求の範囲】
【請求項１】
少なくとも１つの封止区画を含む水溶性単位用量物品であって、前記水溶性単位用量物品が、
第１の水溶性樹脂を含む第１の水溶性フィルムと、
第２の水溶性樹脂を含む第２の水溶性フィルムと、を含み、
前記第１のフィルムが、前記第２のフィルムに封止されて、前記少なくとも１つの封止区画を形成し、
前記第１の水溶性樹脂が、少なくとも１つのポリビニルアルコールホモポリマー、または少なくとも１つのポリビニルアルコールコポリマー、またはそれらのブレンドを含み、前記少なくとも１つのポリビニルアルコールホモポリマー、または少なくとも１つのポリビニルアルコールコポリマー、またはそれらのブレンドが、８ｃＰ〜４０ｃＰ、または１２ｃＰ〜３０ｃＰ、または１４ｃＰ〜２５ｃＰの範囲の２５℃での脱塩水中の４％溶液粘度を有し、
前記第２の水溶性樹脂が、少なくとも１つのポリビニルアルコールホモポリマー、または少なくとも１つのポリビニルアルコールコポリマー、またはそれらのブレンドを含み、前記少なくとも１つのポリビニルアルコールホモポリマー、または少なくとも１つのポリビニルアルコールコポリマー、またはそれらのブレンドが、４ｃＰ〜３５ｃＰ、または１０ｃＰ〜２０ｃＰ、または１０ｃＰ〜１５ｃＰ、または１２ｃＰ〜１４ｃＰの範囲の２５℃での脱塩水中の４％溶液粘度を有し、
前記第１の水溶性樹脂の前記少なくとも１つのポリビニルアルコールホモポリマー、または前記少なくとも１つのポリビニルアルコールコポリマー、または前記それらのブレンドの２５℃での脱塩水中の前記４％溶液粘度が、前記第２の水溶性樹脂の前記少なくとも１つのポリビニルアルコールホモポリマー、または前記少なくとも１つのポリビニルアルコールコポリマー、または前記それらのブレンドの２５℃での脱塩水中の前記４％溶液粘度よりも大きく、かつ前記第１の水溶性樹脂の前記少なくとも１つのポリビニルアルコールホモポリマー、または前記少なくとも１つのポリビニルアルコールコポリマー、または前記それらのブレンドの２５℃での脱塩水中の前記４％溶液粘度と前記第２の水溶性樹脂の前記少なくとも１つのポリビニルアルコールホモポリマー、または前記少なくとも１つのポリビニルアルコールコポリマー、または前記それらのブレンドの２５℃での脱塩水中の４％溶液粘度との間の差が、２ｃＰ〜２０ｃＰ、または３ｃＰ〜１５ｃＰ、または４ｃＰ〜１２ｃＰであり、
但し、前記封止区画が、布地ケアまたは家庭用ケア組成物を含み、かつフィルムが、ポリビニルアルコールホモポリマー樹脂とアニオン性ポリビニルアルコールコポリマー樹脂とのブレンドを含む場合には、前記第１の水溶性フィルムおよび前記第２の水溶性フィルムの両方が、６５重量％以上のアニオン性ポリビニルアルコールコポリマー樹脂を含むブレンドを含むことを条件とし、
但し、前記封止区画が、布地ケアまたは家庭用ケア組成物を含み、かつフィルムが、少なくとも２つのアニオン性ポリビニルアルコールコポリマー樹脂のブレンドを含む場合には、前記第１の水溶性フィルムおよび前記第２の水溶性フィルムの両方が、少なくとも２つのアニオン性ポリビニルアルコールコポリマー樹脂のブレンドを含むことを条件とする、水溶性単位用量物品。
【請求項２】
第１の水溶性樹脂を含む第１の水溶性フィルムおよび第２の水溶性樹脂を含む第２の水溶性フィルムの、任意に物品中に含まれる組成物を含む水溶性単位用量物品の製造における使用であって、前記第１の水溶性フィルムおよび前記第２の水溶性フィルムが、封止領域における封止強度を改善するために、前記封止領域に沿って一緒に封止され、
前記第１の水溶性樹脂が、少なくとも１つのポリビニルアルコールホモポリマー、または少なくとも１つのポリビニルアルコールコポリマー、またはそれらのブレンドを含み、前記少なくとも１つのポリビニルアルコールホモポリマー、または少なくとも１つのポリビニルアルコールコポリマー、またはそれらのブレンドが、８ｃＰ〜４０ｃＰ、または１２ｃＰ〜３０ｃＰ、または１４ｃＰ〜２５ｃＰの範囲の２５℃での脱塩水中の４％溶液粘度を有し、
前記第２の水溶性樹脂が、少なくとも１つのポリビニルアルコールホモポリマー、または少なくとも１つのポリビニルアルコールコポリマー、またはそれらのブレンドを含み、前記少なくとも１つのポリビニルアルコールホモポリマー、または少なくとも１つのポリビニルアルコールコポリマー、またはそれらのブレンドが、４ｃＰ〜３５ｃＰ、または１０ｃＰ〜２０ｃＰ、または１０ｃＰ〜１５ｃＰ、または１２ｃＰ〜１４ｃＰの範囲の２５℃での脱塩水中の４％溶液粘度を有し、
前記第１の水溶性樹脂の前記少なくとも１つのポリビニルアルコールホモポリマー、または前記少なくとも１つのポリビニルアルコールコポリマー、または前記それらのブレンドの２５℃での脱塩水中の前記４％溶液粘度が、前記第２の水溶性樹脂の前記少なくとも１つのポリビニルアルコールホモポリマー、または前記少なくとも１つのポリビニルアルコールコポリマー、または前記それらのブレンドの２５℃での脱塩水中の前記４％溶液粘度よりも大きく、かつ前記第１の水溶性樹脂の前記少なくとも１つのポリビニルアルコールホモポリマー、または前記少なくとも１つのポリビニルアルコールコポリマー、または前記それらのブレンドの２５℃での脱塩水中の前記４％溶液粘度と前記第２の水溶性樹脂の前記少なくとも１つのポリビニルアルコールホモポリマー、または前記少なくとも１つのポリビニルアルコールコポリマー、または前記それらのブレンドの２５℃での脱塩水中の４％溶液粘度との間の差が、２ｃＰ〜２０ｃＰ、または３ｃＰ〜１５ｃＰ、または４ｃＰ〜１２ｃＰであり、
但し、前記組成物が、布地ケアまたは家庭用ケア組成物であり、かつフィルムが、ポリビニルアルコールホモポリマー樹脂とアニオン性ポリビニルアルコールコポリマー樹脂とのブレンドを含む場合には、前記第１の水溶性フィルムおよび前記第２の水溶性フィルムの両方が、６５重量％以上のアニオン性ポリビニルアルコールコポリマー樹脂を含むブレンドを含むことを条件とし、
但し、前記組成物が、布地ケアまたは家庭用ケア組成物であり、かつフィルムが、少なくとも２つのアニオン性ポリビニルアルコールコポリマー樹脂のブレンドを含む場合には、前記第１の水溶性フィルムおよび前記第２の水溶性フィルムの両方が、少なくとも２つのアニオン性ポリビニルアルコールコポリマー樹脂のブレンドを含むことを条件とする、使用。
【請求項３】
前記第１の水溶性フィルムが熱成形されている、または
前記第２の水溶性フィルムが熱成形されていない、または
前記第１の水溶性フィルムが熱成形されており、かつ前記第２の水溶性フィルムが熱成形されていない、請求項１または２に記載の水溶性単位用量物品または使用。
【請求項４】
前記第１の水溶性樹脂が、前記第２の水溶性樹脂が、または前記第１の水溶性樹脂および前記第２の水溶性樹脂が、ポリビニルアルコールホモポリマーとポリビニルアルコールコポリマーとのブレンドを含み、前記コポリマーはアニオン性モノマー単位を含んでもよい、請求項１〜３のいずれ一項に記載の水溶性単位用量物品または使用。
【請求項５】
前記第１の水溶性樹脂が、前記第１の水溶性樹脂の６５重量％以上の、アニオン性モノマー単位を含む前記ポリビニルアルコールコポリマーを含む、または
前記第２の水溶性樹脂が、前記第２の水溶性樹脂の６５重量％以上の、アニオン性モノマー単位を含む前記ポリビニルアルコールコポリマーを含む、または
前記第１の水溶性樹脂が、前記第１の水溶性樹脂の６５重量％以上の、アニオン性モノマー単位を含む前記ポリビニルアルコールコポリマーを含み、かつ前記第２の水溶性樹脂が、前記第２の水溶性樹脂の６５重量％以上の、アニオン性モノマー単位を含む前記ポリビニルアルコールコポリマーを含む、請求項４に記載の水溶性単位用量物品または使用。
【請求項６】
前記第１の水溶性樹脂が、前記第１の水溶性樹脂の１％〜７０重量％の、アニオン性モノマー単位を含む前記ポリビニルアルコールコポリマーと、前記第１の水溶性樹脂の３０％〜９９重量％の前記ポリビニルアルコールホモポリマーと、を含む、および／または
前記第２の水溶性樹脂が、前記第２の水溶性樹脂の１重量％〜７０重量％の、アニオン性モノマー単位を含む前記ポリビニルアルコールコポリマーと、前記第２の水溶性樹脂の３０重量％〜９９重量％の前記ポリビニルアルコールホモポリマーと、を含む、請求項４に記載の水溶性単位用量物品または使用。
【請求項７】
前記第１の水溶性樹脂が、前記第１の水溶性樹脂の１０重量％〜７０重量％、または１５重量％〜６５重量％、または２０重量％〜５０重量％、または３０重量％〜４０重量％の、アニオン性モノマー単位を含む前記ポリビニルアルコールコポリマーを含む、または
前記第２の水溶性樹脂が、前記第２の水溶性樹脂の１０重量％〜７０重量％、または１５重量％〜６５重量％、または２０重量％〜５０重量％、または３０重量％〜４０重量％の、アニオン性モノマー単位を含む前記ポリビニルアルコールコポリマーを含む、または
前記第１の水溶性樹脂が、前記第１の水溶性樹脂の１０重量％〜７０重量％、または１５重量％〜６５重量％、または２０重量％〜５０重量％、または３０重量％〜４０重量％の、アニオン性モノマー単位を含む前記ポリビニルアルコールコポリマーを含み、かつ前記第２の水溶性樹脂が、前記第２の水溶性樹脂の１０重量％〜７０重量％、または１５重量％〜６５重量％、または２０重量％〜５０重量％、または３０重量％〜４０重量％の、アニオン性モノマー単位を含む前記ポリビニルアルコールコポリマーを含む、請求項６に記載の水溶性単位用量物品または使用。
【請求項８】
前記アニオン性モノマー単位が、ビニル酢酸、アクリル酸アルキル、マレイン酸、マレイン酸モノアルキル、マレイン酸ジアルキル、マレイン酸モノメチル、マレイン酸ジメチル、無水マレイン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、シトラコン酸、シトラコン酸モノアルキル、シトラコン酸ジアルキル、無水シトラコン酸、メサコン酸、メサコン酸モノアルキル、メサコン酸ジアルキル、無水メサコン酸、グルタコン酸、グルタコン酸モノアルキル、グルタコン酸ジアルキル、無水グルタコン酸、ビニルスルホン酸、アルキルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、２−スルホエチルアクリレート、それらのアルカリ金属塩、それらのエステル、およびそれらの組み合わせから誘導されるアニオン性モノマーからなる群から選択され、前記ポリビニルアルコールコポリマー（複数可）が、独立して、存在する総ポリビニルアルコールコポリマーに対して、２モル％〜８モル％、または３モル％〜５モル％、または１モル％〜４モル％の前記アニオン性モノマー単位を含んでもよい、請求項４〜７のいずれか一項に記載の水溶性単位用量物品または使用。
【請求項９】
前記第１の水溶性フィルムおよび前記第２の水溶性フィルムが、それぞれ独立して、前記フィルムの３０重量％〜９０重量％、または４０重量％〜８０重量％、または５０重量％〜７５重量％、または６０重量％〜７０重量％の前記水溶性樹脂を含む、請求項１〜８のいずれか一項に記載の水溶性単位用量物品または使用。
【請求項１０】
前記第１の水溶性フィルムおよび前記第２の水溶性フィルムが、それぞれ独立して、３００秒以下、または２４０秒以下、または１８０秒以下の、ＭｏｎｏＳｏｌ試験方法ＭＳＴＭ−２０５による、７６ミクロンの厚さを有するフィルムに関して、２０℃の温度の水中で、前記水溶性単位用量物品への組み込み前の溶解時間を有し、前記水溶性単位用量物品が、６．２未満、または６未満、または５．８未満の、本明細書に記載のパウチ溶解試験方法による平均対数（残留領域）を有してもよい、請求項１〜９のいずれか一項に記載の水溶性単位用量物品または使用。
【請求項１１】
前記第１の水溶性フィルムと前記第２の水溶性フィルムとの間の厚さの差が、５０％未満、または３０％未満、または２０％未満、または１０％未満であり、前記第１の水溶性フィルムの前記厚さが、前記第２の水溶性フィルムの前記厚さと同じであってもよい、請求項１〜１０のいずれか一項に記載の水溶性単位用量物品または使用。
【請求項１２】
前記水溶性単位用量物品が、パウチであり、３５０Ｎ〜２０００Ｎ、または４００Ｎ〜１０００Ｎ、または４５０Ｎ〜８５０Ｎ、または５００Ｎ〜７５０Ｎの範囲の、本明細書に記載のパウチ強度試験によるパウチ強度を有し、前記水溶性単位用量物品が、本明細書に記載の封止不良試験による０個の封止不良を有してもよい、請求項１〜１１のいずれか一項に記載の水溶性単位用量物品または使用。
【請求項１３】
前記第１および／または第２の水溶性フィルムが、可塑剤、界面活性剤および嫌悪剤からなる群から選択される１種または２種以上をさらに含み、前記可塑剤が、グリセリン、トリメチロールプロパンおよびソルビトールの１種又は２種以上であってもよく、前記界面活性剤が、ポリオキシエチレン化ポリオキシプロピレングリコール、アルコールエトキシレート、アルキルフェノールエトキシレート、第三級アセチレングリコール、アルカノールアミド、ポリオキシエチレン化アミン、第四級アンモニウム塩、四級化ポリオキシエチレン化アミン、アミンオキシド、Ｎ−アルキルベタインおよびスルホベタインの１種又は２種以上であってもよい、請求項１〜１２のいずれ一項に記載の水溶性単位用量物品または使用。
【請求項１４】
前記水溶性単位用量物品が、少なくとも２つの封止区画、または少なくとも３つの封止区画を含む、請求項１〜１３のいずれか一項に記載の水溶性単位用量物品または使用。
【請求項１５】
前記単位用量物品が、上部フィルム、中間フィルム、および下部フィルムを含み、前記上部フィルムおよび下部フィルムが、前記第１の水溶性フィルムを含み、前記中間フィルムが、前記第２の水溶性フィルムを含む、請求項１４に記載の水溶性単位用量物品または使用。
【請求項１６】
単位用量物品を使用するためのプロセスであって、
ａ．請求項１〜１５のいずれか一項に記載の水溶性単位用量物品を得ることと
ｂ．前記水溶性単位用量物品を水と接触させて、前記フィルムのうちの少なくとも１つを溶解させ、それにより前記物品に含まれる前記組成物を放出させることと、を含む、プロセス。
【請求項１７】
前記物品が、非家庭用ケア組成物を含有し、前記非家庭用ケア組成物が、農業用組成物、航空用組成物、食品および栄養組成物、工業用組成物、家畜用組成物、海洋用組成物、医学用組成物、獣医学用組成物、軍用および準軍用組成物、事務用組成物、ならびにレクリエーション用および公園用組成物、ペット用組成物、および水処理用組成物から選択されてもよい、請求項１〜１６のいずれか一項に記載の水溶性単位用量物品、使用、またはプロセス。
【手続補正２】
【補正対象書類名】明細書
【補正対象項目名】０１４０
【補正方法】変更
【補正の内容】
【０１４０】
本発明の特定の実施形態を例示し、説明してきたが、本発明の主旨および範囲から逸脱することなく、様々な他の変更および修正を行うことができることは、当業者には明らかであろう。したがって、添付の特許請求の範囲において、本発明の範囲内にあるこのようなすべての変更および修正を包含することが意図される。
次に、本発明のまた別の好ましい態様を示す。
１．  少なくとも１つの封止区画を含む水溶性単位用量物品であって、前記水溶性単位用量物品が、
第１の水溶性樹脂を含む第１の水溶性フィルムと、
第２の水溶性樹脂を含む第２の水溶性フィルムと、を含み、
前記第１のフィルムが、前記第２のフィルムに封止されて、前記少なくとも１つの封止区画を形成し、
前記第１の水溶性樹脂が、少なくとも１つのポリビニルアルコールホモポリマー、または少なくとも１つのポリビニルアルコールコポリマー、またはそれらのブレンドを含み、前記少なくとも１つのポリビニルアルコールホモポリマー、または少なくとも１つのポリビニルアルコールコポリマー、またはそれらのブレンドが、約８ｃＰ〜約４０ｃＰ、または約１２ｃＰ〜約３０ｃＰ、または約１４ｃＰ〜約２５ｃＰの範囲の２５℃での脱塩水中の４％溶液粘度を有し、
前記第２の水溶性樹脂が、少なくとも１つのポリビニルアルコールホモポリマー、または少なくとも１つのポリビニルアルコールコポリマー、またはそれらのブレンドを含み、前記少なくとも１つのポリビニルアルコールホモポリマー、または少なくとも１つのポリビニルアルコールコポリマー、またはそれらのブレンドが、約４ｃＰ〜約３５ｃＰ、または約１０ｃＰ〜約２０ｃＰ、または約１０ｃＰ〜約１５ｃＰ、または約１２ｃＰ〜約１４ｃＰの範囲の２５℃での脱塩水中の４％溶液粘度を有し、
前記第１の水溶性樹脂の前記少なくとも１つのポリビニルアルコールホモポリマー、または前記少なくとも１つのポリビニルアルコールコポリマー、または前記それらのブレンドの２５℃での脱塩水中の前記４％溶液粘度が、前記第２の水溶性樹脂の前記少なくとも１つのポリビニルアルコールホモポリマー、または前記少なくとも１つのポリビニルアルコールコポリマー、または前記それらのブレンドの２５℃での脱塩水中の前記４％溶液粘度よりも大きく、かつ前記第１の水溶性樹脂の前記少なくとも１つのポリビニルアルコールホモポリマー、または前記少なくとも１つのポリビニルアルコールコポリマー、または前記それらのブレンドの２５℃での脱塩水中の前記４％溶液粘度と前記第２の水溶性樹脂の前記少なくとも１つのポリビニルアルコールホモポリマー、または前記少なくとも１つのポリビニルアルコールコポリマー、または前記それらのブレンドの２５℃での脱塩水中の４％溶液粘度との間の差が、約２ｃＰ〜約２０ｃＰ、または約３ｃＰ〜約１５ｃＰ、または約４ｃＰ〜約１２ｃＰであり、
但し、前記封止区画が、布地ケアまたは家庭用ケア組成物を含み、かつフィルムが、ポリビニルアルコールホモポリマー樹脂とアニオン性ポリビニルアルコールコポリマー樹脂とのブレンドを含む場合には、前記第１の水溶性フィルムおよび前記第２の水溶性フィルムの両方が、６５重量％以上のアニオン性ポリビニルアルコールコポリマー樹脂を含むブレンドを含むことを条件とし、
但し、前記封止区画が、布地ケアまたは家庭用ケア組成物を含み、かつフィルムが、少なくとも２つのアニオン性ポリビニルアルコールコポリマー樹脂のブレンドを含む場合には、前記第１の水溶性フィルムおよび前記第２の水溶性フィルムの両方が、少なくとも２つのアニオン性ポリビニルアルコールコポリマー樹脂のブレンドを含むことを条件とする、水溶性単位用量物品。
２．  前記第１の水溶性フィルムが、前記水溶性単位用量物品に組み込む前に、熱成形されている、上記１に記載の水溶性単位用量物品。
３．  前記第２の水溶性フィルムが、前記水溶性単位用量物品に組み込む前に、熱成形されていない、上記１〜２のいずれか一項に記載の水溶性単位用量物品。
４．  前記第１の水溶性樹脂が、ポリビニルアルコールホモポリマーとポリビニルアルコールコポリマーとのブレンドを含む、上記１〜３のいずれ一項に記載の水溶性単位用量物品。
５．  前記第２の水溶性樹脂が、ポリビニルアルコールホモポリマーとポリビニルアルコールコポリマーとのブレンドを含む上記１〜４のいずれか一項に記載の水溶性単位用量物品。
６．  前記第１の水溶性樹脂が、ポリビニルアルコールホモポリマーと、アニオン性モノマー単位を含むポリビニルアルコールコポリマーとのブレンドを含む、上記１〜５のいずれ一項に記載の水溶性単位用量物品。
７．  前記第１の水溶性樹脂が、前記第１の水溶性樹脂の６５重量％以上の、アニオン性モノマー単位を含む前記ポリビニルアルコールコポリマーを含む、上記６に記載の水溶性単位用量物品。
８．  前記第１の水溶性樹脂が、前記第１の水溶性樹脂の約１％〜約７０重量％の、アニオン性モノマー単位を含む前記ポリビニルアルコールコポリマーと、前記第１の水溶性樹脂の約３０％〜約９９重量％の前記ポリビニルアルコールホモポリマーと、を含む、上記６に記載の水溶性単位用量物品。
９．  前記第１の水溶性樹脂が、前記第１の水溶性樹脂の約１０重量％〜約７０重量％、または約１５重量％〜約６５重量％、または約２０重量％〜約５０重量％、または約３０重量％〜約４０重量％の、アニオン性モノマー単位を含む前記ポリビニルアルコールコポリマーを含む、上記８に記載の水溶性単位用量物品。
１０．  前記第２の水溶性樹脂が、ポリビニルアルコールホモポリマーと、アニオン性モノマー単位を含むポリビニルアルコールコポリマーとのブレンドを含む、上記１〜９のいずれ一項に記載の水溶性単位用量物品。
１１．  前記第１の水溶性樹脂が、前記第１の水溶性樹脂の６５重量％以上の、アニオン性モノマー単位を含む前記ポリビニルアルコールコポリマーを含む、上記１０に記載の水溶性単位用量物品。
１２．  前記第２の水溶性樹脂が、前記第２の水溶性樹脂の１重量％〜約７０重量％の、アニオン性モノマー単位を含む前記ポリビニルアルコールコポリマーと、前記第２の水溶性樹脂の約３０重量％〜約９９重量％の前記ポリビニルアルコールホモポリマーと、を含む、上記１１に記載の水溶性単位用量物品。
１３．  前記第２の水溶性樹脂が、前記第２の水溶性樹脂の約１０重量％〜約７０重量％、または約１５重量％〜約６５重量％、または約２０重量％〜約５０重量％、または約３０重量％〜約４０重量％の、アニオン性モノマー単位を含む前記ポリビニルアルコールコポリマーを含む、上記１２に記載の水溶性単位用量物品。
１４．  前記アニオン性モノマー単位が、ビニル酢酸、アクリル酸アルキル、マレイン酸、マレイン酸モノアルキル、マレイン酸ジアルキル、マレイン酸モノメチル、マレイン酸ジメチル、無水マレイン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、シトラコン酸、シトラコン酸モノアルキル、シトラコン酸ジアルキル、無水シトラコン酸、メサコン酸、メサコン酸モノアルキル、メサコン酸ジアルキル、無水メサコン酸、グルタコン酸、グルタコン酸モノアルキル、グルタコン酸ジアルキル、無水グルタコン酸、ビニルスルホン酸、アルキルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、２−スルホエチルアクリレート、それらのアルカリ金属塩、それらのエステル、およびそれらの組み合わせから誘導されるアニオン性モノマーからなる群から選択される、上記６〜１３のいずれか一項に記載の水溶性単位用量物品。
１５．  前記アニオン性モノマー単位が、マレイン酸、マレイン酸モノアルキル、マレイン酸ジアルキル、無水マレイン酸、それらのアルカリ金属塩、それらのエステル、およびこれらの組み合わせから誘導されるアニオン性モノマー単位からなる群から選択される、上記１４に記載の水溶性単位用量物品。
１６．  前記アニオン性モノマー単位が、マレイン酸、マレイン酸モノメチル、マレイン酸ジメチル、無水マレイン酸、それらのアルカリ金属塩、それらのエステル、およびこれらの組み合わせから誘導されるアニオン性モノマー単位からなる群から選択される、上記１５に記載の水溶性単位用量物品。
１７．  前記ポリビニルアルコールコポリマー（複数可）が、独立して、存在する総ポリビニルアルコールコポリマーに対して、約２モル％〜約８モル％、または約３モル％〜約５モル％、または約１モル％〜約４モル％の前記アニオン性モノマー単位を含む、上記６〜１６のいずれか一項に記載の水溶性単位用量物品。
１８．  前記水溶性単位用量物品が、パウチであり、約２０００Ｎ未満、または約１０００Ｎ未満、または約８５０Ｎ未満、または約７５０Ｎ未満の、本明細書に記載のパウチ強度試験によるパウチ強度を有する、上記１〜１７のいずれか一項に記載の水溶性単位用量物品。
１９．  前記第１の水溶性フィルムおよび前記第２の水溶性フィルムが、それぞれ独立して、前記フィルムの約３０重量％〜約９０重量％、または約４０重量％〜約８０重量％、または約５０重量％〜約７５重量％、または約６０重量％〜約７０重量％の前記水溶性樹脂を含む、上記１〜１８のいずれか一項に記載の水溶性単位用量物品。
２０．  前記第１の水溶性フィルムおよび前記第２の水溶性フィルムが、それぞれ独立して、約４０ミクロン〜約１００ミクロン、または約６０ミクロン〜約９０ミクロン、または約７０ミクロン〜約８０ミクロンの、前記水溶性単位用量物品への組み込み前の厚さを有する、上記１〜１９のいずれか一項に記載の水溶性単位用量物品。
２１．  前記第１の水溶性フィルムおよび前記第２の水溶性フィルムが、それぞれ独立して、約３００秒以下、または約２４０秒以下、または約１８０秒以下の、ＭｏｎｏＳｏｌ試験方法ＭＳＴＭ−２０５による、約７６ミクロンの厚さを有するフィルムに関して、２０℃の温度の水中で、前記水溶性単位用量物品への組み込み前の溶解時間を有する、上記１〜２０のいずれか一項に記載の水溶性単位用量物品。
２２．  前記水溶性単位用量物品が、約６．２未満、または約６未満、または約５．８未満の、本明細書に記載のパウチ溶解試験方法による平均対数（残留領域）を有する、上記１〜２１のいずれか一項に記載の水溶性単位用量物品。
２３．  前記第１の水溶性フィルムと前記第２の水溶性フィルムとの間の厚さの差が、約５０％未満、または約３０％未満、または約２０％未満、または約１０％未満である、上記１〜２２のいずれか一項に記載の水溶性単位用量物品。
２４．  前記第１の水溶性フィルムの前記厚さが、前記第２の水溶性フィルムの前記厚さと同じである、上記１〜２３のいずれか一項に記載の水溶性単位用量物品。
２５．  前記水溶性単位用量物品が、パウチであり、少なくとも約３５０Ｎ未満、または少なくとも約４００Ｎ未満、または少なくとも約４５０Ｎ未満、または少なくとも約５００Ｎ未満の、本明細書に記載のパウチ強度試験によるパウチ強度を有する、上記１〜２４のいずれか一項に記載の水溶性単位用量物品。
２６．  前記水溶性単位用量物品が、本明細書に記載の封止不良試験による０個の封止不良を有する、上記１〜２５のいずれか一項に記載の水溶性単位用量物品。
２７．  前記第１の水溶性フィルムが、可塑剤をさらに含む、上記１〜２６のいずれ一項に記載の水溶性単位用量物品。
２８．  前記第２の水溶性フィルムが、可塑剤をさらに含む、上記１〜２７のいずれ一項に記載の水溶性単位用量物品。
２９．  前記可塑剤が、グリセリン、トリメチロールプロパン、ソルビトール、およびこれらの組み合わせからなる群から選択される、上記２７または上記２８に記載の水溶性単位用量物品。
３０．  前記第１の水溶性フィルムが、界面活性剤をさらに含む、上記１〜２９のいずれ一項に記載の水溶性単位用量物品。
３１．  前記第２の水溶性フィルムが、界面活性剤をさらに含む、上記１〜３０のいずれ一項に記載の水溶性単位用量物品。
３２．  前記界面活性剤が、ポリオキシエチレン化ポリオキシプロピレングリコール、アルコールエトキシレート、アルキルフェノールエトキシレート、第三級アセチレングリコール、アルカノールアミド、ポリオキシエチレン化アミン、第四級アンモニウム塩、四級化ポリオキシエチレン化アミン、アミンオキシド、Ｎ−アルキルベタイン、スルホベタイン、およびこれらの混合物からなる群から選択される、上記３０または上記３１に記載の水溶性単位用量物品。
３３．  前記第１の水溶性フィルムが、嫌悪剤をさらに含む、上記１〜３２のいずれ一項に記載の水溶性単位用量物品。
３４．  前記第２の水溶性フィルムが、嫌悪剤をさらに含む、上記１〜３３のいずれ一項に記載の水溶性単位用量物品。
３５．  前記水溶性単位用量物品が、少なくとも２つの封止区画、または少なくとも３つの封止区画を含む、上記１〜３４のいずれ一項に記載の水溶性単位用量物品。
３６．  前記単位用量物品が、上部フィルム、中間フィルム、および下部フィルムを含み、前記上部フィルムおよび下部フィルムが、前記第１の水溶性フィルムを含み、前記中間フィルムが、前記第２の水溶性フィルムを含む、上記３５に記載の水溶性単位用量物品。
３７．  前記第１の水溶性樹脂が、約８０％〜約９９％、または約８５％〜約９５％、または約８６％〜約９０％の範囲の加水分解度を有するポリビニルアルコールコポリマーを含む、上記１〜３６のいずれ一項に記載の水溶性単位用量物品。
３８．  前記第２の水溶性樹脂が、約８０％〜約９９％、または約８５％〜約９５％、または約８６％〜約９０％の範囲の加水分解度を有するポリビニルアルコールコポリマーを含む、上記１〜３７のいずれ一項に記載の水溶性単位用量物品。
３９．  前記第１の水溶性樹脂が、約８０％〜約９９％、または約８５％〜約９５％、または約８６％〜約９０％の範囲の加水分解度を有するポリビニルアルコールホモポリマーを含む、上記１〜３８のいずれ一項に記載の水溶性単位用量物品。
４０．  前記第２の水溶性樹脂が、約８０％〜約９９％、または約８５％〜約９５％、または約８６％〜約９０％の範囲の加水分解度を有するポリビニルアルコールホモポリマーを含む、上記１〜３９のいずれ一項に記載の水溶性単位用量物品。
４１．  少なくとも第１の水溶性樹脂を含む第１の水溶性フィルムと、第２の水溶性樹脂を含む第２の水溶性フィルムと、任意に単位用量物品内に含まれる組成物と、を含む単位用量物品の使用であって、前記第１の水溶性フィルムおよび前記第２の水溶性フィルムが、消費者の投入経験を改善するために、互いに化学的に異なり、
前記第１の水溶性樹脂が、少なくとも１つのポリビニルアルコールホモポリマー、または少なくとも１つのポリビニルアルコールコポリマー、またはそれらのブレンドを含み、前記少なくとも１つのポリビニルアルコールホモポリマー、または少なくとも１つのポリビニルアルコールコポリマー、またはそれらのブレンドが、約８ｃＰ〜約４０ｃＰ、または約１２ｃＰ〜約３０ｃＰ、または約１４ｃＰ〜約２５ｃＰの範囲の２５℃での脱塩水中の４％溶液粘度を有し、
前記第２の水溶性樹脂が、少なくとも１つのポリビニルアルコールホモポリマー、または少なくとも１つのポリビニルアルコールコポリマー、またはそれらのブレンドを含み、前記少なくとも１つのポリビニルアルコールホモポリマー、または少なくとも１つのポリビニルアルコールコポリマー、またはそれらのブレンドが、約４ｃＰ〜約３５ｃＰ、または約１０ｃＰ〜約２０ｃＰ、または約１０ｃＰ〜約１５ｃＰ、または約１２ｃＰ〜約１４ｃＰの範囲の２５℃での脱塩水中の４％溶液粘度を有し、
前記第１の水溶性樹脂の前記少なくとも１つのポリビニルアルコールホモポリマー、または前記少なくとも１つのポリビニルアルコールコポリマー、または前記それらのブレンドの２５℃での脱塩水中の前記４％溶液粘度が、前記第２の水溶性樹脂の前記少なくとも１つのポリビニルアルコールホモポリマー、または前記少なくとも１つのポリビニルアルコールコポリマー、または前記それらのブレンドの２５℃での脱塩水中の前記４％溶液粘度よりも大きく、かつ前記第１の水溶性樹脂の前記少なくとも１つのポリビニルアルコールホモポリマー、または前記少なくとも１つのポリビニルアルコールコポリマー、または前記それらのブレンドの２５℃での脱塩水中の前記４％溶液粘度と前記第２の水溶性樹脂の前記少なくとも１つのポリビニルアルコールホモポリマー、または前記少なくとも１つのポリビニルアルコールコポリマー、または前記それらのブレンドの２５℃での脱塩水中の４％溶液粘度との間の差が、約２ｃＰ〜約２０ｃＰ、または約３ｃＰ〜約１５ｃＰ、または約４ｃＰ〜約１２Ｃｐであり、
但し、前記組成物が、布地ケアまたは家庭用ケア組成物であり、かつフィルムが、ポリビニルアルコールホモポリマー樹脂とアニオン性ポリビニルアルコールコポリマー樹脂とのブレンドを含む場合には、前記第１の水溶性フィルムおよび前記第２の水溶性フィルムの両方が、６５重量％以上のアニオン性ポリビニルアルコールコポリマー樹脂を含むことを条件とし、
但し、前記組成物が、布地ケアまたは家庭用ケア組成物であり、かつフィルムが、少なくとも２つのアニオン性ポリビニルアルコールコポリマー樹脂のブレンドを含む場合には、前記第１の水溶性フィルムおよび前記第２の水溶性フィルムの両方が、少なくとも２つのアニオン性ポリビニルアルコールコポリマー樹脂のブレンドを含むことを条件とする、使用。
４２．  第１の水溶性樹脂を含む第１の水溶性フィルムおよび第２の水溶性樹脂を含む第２の水溶性フィルムの、任意に物品中に含まれる組成物を含む水溶性単位用量物品の製造における使用であって、前記第１の水溶性フィルムおよび前記第２の水溶性フィルムが、封止領域における封止強度を改善するために、前記封止領域に沿って一緒に封止され、
前記第１の水溶性樹脂が、少なくとも１つのポリビニルアルコールホモポリマー、または少なくとも１つのポリビニルアルコールコポリマー、またはそれらのブレンドを含み、前記少なくとも１つのポリビニルアルコールホモポリマー、または少なくとも１つのポリビニルアルコールコポリマー、またはそれらのブレンドが、約８ｃＰ〜約４０ｃＰ、または約１２ｃＰ〜約３０ｃＰ、または約１４ｃＰ〜約２５ｃＰの範囲の２５℃での脱塩水中の４％溶液粘度を有し、
前記第２の水溶性樹脂が、少なくとも１つのポリビニルアルコールホモポリマー、または少なくとも１つのポリビニルアルコールコポリマー、またはそれらのブレンドを含み、前記少なくとも１つのポリビニルアルコールホモポリマー、または少なくとも１つのポリビニルアルコールコポリマー、またはそれらのブレンドが、約４ｃＰ〜約３５ｃＰ、または約１０ｃＰ〜約２０ｃＰ、または約１０ｃＰ〜約１５ｃＰ、または約１２ｃＰ〜約１４ｃＰの範囲の２５℃での脱塩水中の４％溶液粘度を有し、
前記第１の水溶性樹脂の前記少なくとも１つのポリビニルアルコールホモポリマー、または前記少なくとも１つのポリビニルアルコールコポリマー、または前記それらのブレンドの２５℃での脱塩水中の前記４％溶液粘度が、前記第２の水溶性樹脂の前記少なくとも１つのポリビニルアルコールホモポリマー、または前記少なくとも１つのポリビニルアルコールコポリマー、または前記それらのブレンドの２５℃での脱塩水中の前記４％溶液粘度よりも大きく、かつ前記第１の水溶性樹脂の前記少なくとも１つのポリビニルアルコールホモポリマー、または前記少なくとも１つのポリビニルアルコールコポリマー、または前記それらのブレンドの２５℃での脱塩水中の前記４％溶液粘度と前記第２の水溶性樹脂の前記少なくとも１つのポリビニルアルコールホモポリマー、または前記少なくとも１つのポリビニルアルコールコポリマー、または前記それらのブレンドの２５℃での脱塩水中の４％溶液粘度との間の差が、約２ｃＰ〜約２０ｃＰ、または約３ｃＰ〜約１５ｃＰ、または約４ｃＰ〜約１２ｃＰであり、
但し、前記組成物が、布地ケアまたは家庭用ケア組成物であり、かつフィルムが、ポリビニルアルコールホモポリマー樹脂とアニオン性ポリビニルアルコールコポリマー樹脂とのブレンドを含む場合には、前記第１の水溶性フィルムおよび前記第２の水溶性フィルムの両方が、６５重量％以上のアニオン性ポリビニルアルコールコポリマー樹脂を含むことを条件とし、
但し、前記組成物が、布地ケアまたは家庭用ケア組成物であり、かつフィルムが、少なくとも２つのアニオン性ポリビニルアルコールコポリマー樹脂のブレンドを含む場合には、前記第１の水溶性フィルムおよび前記第２の水溶性フィルムの両方が、少なくとも２つのアニオン性ポリビニルアルコールコポリマー樹脂のブレンドを含むことを条件とする、使用。
４３．  単位用量物品を使用するためのプロセスであって、
ａ．少なくとも第１の水溶性樹脂を含む第１の水溶性フィルムと、第２の水溶性樹脂を含む第２の水溶性フィルムと、前記用量物品内に含まれる組成物とを含む、水溶性単位用量物品を得ることであって、前記第１の水溶性フィルムおよび前記第２の水溶性フィルムが互いに化学的に異なり、
前記第１の水溶性樹脂が、少なくとも１つのポリビニルアルコールホモポリマー、または少なくとも１つのポリビニルアルコールコポリマー、またはそれらのブレンドを含み、前記少なくとも１つのポリビニルアルコールホモポリマー、または少なくとも１つのポリビニルアルコールコポリマー、またはそれらのブレンドが、約８ｃＰ〜約４０ｃＰ、または約１２ｃＰ〜約３０ｃＰ、または約１４ｃＰ〜約２５ｃＰの範囲の２５℃での脱塩水中の４％溶液粘度を有し、
前記第２の水溶性樹脂が、少なくとも１つのポリビニルアルコールホモポリマー、または少なくとも１つのポリビニルアルコールコポリマー、またはそれらのブレンドを含み、前記少なくとも１つのポリビニルアルコールホモポリマー、または少なくとも１つのポリビニルアルコールコポリマー、またはそれらのブレンドが、約４ｃＰ〜約３５ｃＰ、または約１０ｃＰ〜約２０ｃＰ、または約１０ｃＰ〜約１５ｃＰ、または約１２ｃＰ〜約１４ｃＰの範囲の２５℃での脱塩水中の４％溶液粘度を有し、
前記第１の水溶性樹脂の前記少なくとも１つのポリビニルアルコールホモポリマー、または前記少なくとも１つのポリビニルアルコールコポリマー、または前記それらのブレンドの２５℃での脱塩水中の前記４％溶液粘度が、前記第２の水溶性樹脂の前記少なくとも１つのポリビニルアルコールホモポリマー、または前記少なくとも１つのポリビニルアルコールコポリマー、または前記それらのブレンドの２５℃での脱塩水中の前記４％溶液粘度よりも大きく、かつ前記第１の水溶性樹脂の前記少なくとも１つのポリビニルアルコールホモポリマー、または前記少なくとも１つのポリビニルアルコールコポリマー、または前記それらのブレンドの２５℃での脱塩水中の前記４％溶液粘度と前記第２の水溶性樹脂の前記少なくとも１つのポリビニルアルコールホモポリマー、または前記少なくとも１つのポリビニルアルコールコポリマー、または前記それらのブレンドの２５℃での脱塩水中の４％溶液粘度との間の差が、約２ｃＰ〜約２０ｃＰ、または約３ｃＰ〜約１５ｃＰ、または約４ｃＰ〜約１２ｃＰであり、
ｂ．前記水溶性単位用量物品を水と接触させて、前記フィルムのうちの少なくとも１つを溶解させ、それにより前記物品に含まれる前記組成物を放出させることと、を含み、
但し、前記組成物が、布地ケアまたは家庭用ケア組成物であり、かつフィルムが、ポリビニルアルコールホモポリマー樹脂とアニオン性ポリビニルアルコールコポリマー樹脂とのブレンドを含む場合には、前記第１の水溶性フィルムおよび前記第２の水溶性フィルムの両方が、６５重量％以上のアニオン性ポリビニルアルコールコポリマー樹脂を含むことを条件とし、
但し、前記組成物が、布地ケアまたは家庭用ケア組成物であり、かつフィルムが、少なくとも２つのアニオン性ポリビニルアルコールコポリマー樹脂のブレンドを含む場合には、前記第１の水溶性フィルムおよび前記第２の水溶性フィルムの両方が、少なくとも２つのアニオン性ポリビニルアルコールコポリマー樹脂のブレンドを含むことを条件とする、プロセス。
４４．  前記物品が、非家庭用ケア組成物を含有する、上記１〜４３のいずれか一項に記載の水溶性単位用量物品、使用、またはプロセス。
４５．  前記非家庭用ケア組成物が、農業用組成物、航空用組成物、食品および栄養組成物、工業用組成物、家畜用組成物、海洋用組成物、医学用組成物、獣医学用組成物、軍用および準軍用組成物、事務用組成物、ならびにレクリエーション用および公園用組成物、ペット用組成物、および水処理用組成物から選択される、上記４４に記載の水溶性単位用量物品、使用、またはプロセス。
４６．  前記非家庭用ケア組成物が、農業用組成物を含む、上記４５に記載の水溶性単位用量物品、使用またはプロセス。
４７．  前記非家庭用ケア組成物が、水処理用組成物を含む、上記４５に記載の水溶性単位用量物品、使用またはプロセス。